(57)【要約】【課題】汎用的な抗菌剤を利用して、抗ウイルス機能を発現させるようにする。【解決手段】抗ウイルス用塗料組成物は、抗菌剤が添加されている組成物であって、組成物に対する抗菌剤の添加量を、抗菌性が発現する範囲における抗菌剤の下限添加量よりも多くして、抗ウイルス機能を発現させる。【選択図】なし【特許請求の範囲】
【請求項１】
抗菌剤が添加されている組成物であって、
前記組成物に対する前記抗菌剤の添加量を、抗菌性が発現する範囲における該抗菌剤の下限添加量よりも多くして、抗ウイルス機能を発現させた、抗ウイルス用塗料組成物。
【請求項２】
請求項１に記載の抗ウイルス用塗料組成物において、
前記抗菌剤の下限添加量の少なくとも１０倍に相当する添加量の該抗菌剤を前記組成物に添加して、抗ウイルス機能を発現させた、抗ウイルス用塗料組成物。
【請求項３】
請求項１または２に記載の抗ウイルス用塗料組成物において、
前記組成物に対する前記抗菌剤の添加率を重量比で０．２％以上とした、抗ウイルス用塗料組成物。
【請求項４】
請求項１または２に記載の抗ウイルス用塗料組成物において、
前記組成物に対する前記抗菌剤の添加率を重量比で０．３％以上とした、抗ウイルス用塗料組成物。
【請求項５】
請求項１〜４のいずれか１項に記載の抗ウイルス用塗料組成物において、
前記抗菌剤の粒子径は、前記組成物が被塗物に塗布されたときに該抗菌剤以外の成分からなる塗膜の厚さ以下になるように構成されている、抗ウイルス用塗料組成物。
【請求項６】
請求項１〜４のいずれか１項に記載の抗ウイルス用塗料組成物において、
前記抗菌剤の平均粒子径は、前記組成物が被塗物に塗布されたときに該抗菌剤以外の成分からなる塗膜の厚さの半分以下になるように構成されている、抗ウイルス用塗料組成物。
【請求項７】
請求項１〜６のいずれか１項に記載の抗ウイルス用塗料組成物において、
前記抗菌剤を担持体とともに前記組成物に添加した、抗ウイルス用塗料組成物。
【発明の詳細な説明】
【技術分野】
【０００１】
本発明は、抗ウイルス用塗料組成物に関する。
【背景技術】
【０００２】
従来から、建材製品や家電製品などの人の手が触れやすい部分に細菌の繁殖抑制やウイルスを抑制する目的で、抗菌性または抗ウイルス性を発現させるための材料が添加された塗料や化粧シートが開発されている。
【０００３】
例えば、特許文献１には、クリア樹脂塗料に、その固形分に対して、無機系抗菌剤およびシリカ微粒子が添加されている抗菌性クリア樹脂塗料が開示されている。
【０００４】
また、特許文献２には、耐水性に優れた抗菌・抗ウイルス性塗膜を形成することができる抗菌・抗ウイルス性塗料として、アクリル系塗料に４級アンモニウム塩と、炭素数６以上の炭化水素基及び２以上のカルボキシル基を有する多価カルボン酸とを配合してなる抗菌・抗ウイルス性塗料が開示されている。
【先行技術文献】
【特許文献】
【０００５】
【特許文献１】特開平１０−２０４３３４号公報
【特許文献２】国際公開２０１５／０４６３７２号公報
【発明の概要】
【発明が解決しようとする課題】
【０００６】
ところで、特許文献１の抗菌性クリア樹脂塗料では、汎用的な抗菌剤を樹脂塗料に添加することにより、抗菌性が得られるように構成されているが、抗菌剤の添加量を多くすると抗菌機能が向上する反面、塗膜表面の物性が低下してしまうという問題が生じることから、抗菌性が発現する範囲で樹脂塗料に対する抗菌剤の添加量が低めに抑えられていた。すなわち、特許文献１の抗菌性クリア樹脂塗料では、抗菌性をより安定的に発現させるために、抗菌性が発現する範囲の下限付近で抗菌剤の添加量が調整されていた。
【０００７】
一方、特許文献１の抗菌性クリア樹脂塗料では、抗菌性以外の用途、すなわち抗ウイルス性を目的として抗菌剤が添加されるという認識が存在しておらず、建材製品や家電製品などに抗ウイルス機能を付与するためには、上記特許文献２のような特殊な材料を用いることになる。しかしながら、特許文献２の塗料では、抗菌性と抗ウイルス性といった両方の機能を発現させるために特殊な専用材料を用いなければならない。このため、特許文献２の塗料は自ずとコストが高くなり、その結果として、建材製品や家電製品などに特許文献２の塗料を用いることがコスト面で難しくなってしまうという問題があった。
【０００８】
本発明はかかる点に鑑みてなされたものであり、その目的は、汎用的な抗菌剤を利用することで、抗ウイルス機能を発現させるようにすることにある。
【課題を解決するための手段】
【０００９】
上記の目的を達成するために、本発明は、汎用的な抗菌剤の添加量に着目し、塗料に添加する抗菌剤の添加量を大幅に変えることにより、抗ウイルス機能を発現させるようにした。
【００１０】
具体的には、本発明の第１の形態による抗ウイルス用塗料組成物は、抗菌剤が添加されている組成物であって、組成物に対する抗菌剤の添加量を、抗菌性が発現する範囲における抗菌剤の下限添加量よりも多くして、抗ウイルス機能を発現させたことを特徴とする。
【００１１】
この第１の形態によれば、汎用的な抗菌剤を利用しつつその添加量を大幅に変えることで、抗ウイルス機能を発現させるようにすることができる。より詳細に説明すると、上述のように、通常の抗菌性が発現する範囲における抗菌剤の下限添加量に近い添加量で抗菌機能が調整されていたため、従前では、抗菌性が発現する範囲を越える量の抗菌剤を添加することは一般的に行われていないのが現状である。このような認識下、本発明は、汎用的な抗菌剤の添加量に着目し、抗菌剤の添加量を調整することによって、抗ウイルス機能を発現させたものである。すなわち、本発明は、抗菌剤と抗ウイルス剤とではそれぞれの用途および添加量が大きく異なるということに着目した上で、汎用的な抗菌剤を利用しつつ、塗料などの組成物に対する抗菌剤の添加量を、通常の抗菌性が発現する範囲における抗菌剤の下限添加量よりも大幅に増やすことにより、今までに見られなかった抗ウイルス機能を発現させることができるという知見に基づくものである。
【００１２】
第２の形態は、第１の形態において、抗菌剤の下限添加量の少なくとも１０倍に相当する添加量の抗菌剤を組成物に添加して、抗ウイルス機能を発現させたことを特徴とする。
【００１３】
この第２の形態によれば、抗菌剤の下限添加量の少なくとも１０倍に相当する添加量の抗菌剤を組成物に添加することにより、少なくともＡ型インフルエンザウイルスのような、エンベロープを有し、生存性が比較的低いといわれているウイルスに対する抗ウイルス機能を発現させることができる。
【００１４】
第３の形態は、第１または第２の形態において、組成物に対する抗菌剤の添加率を重量比で０．２％以上としたことを特徴とする。
【００１５】
この第３の形態によれば、抗菌剤の添加率を重量比で０．２％以上とすることにより、Ａ型インフルエンザウイルスのような生存性が比較的低いウイルスだけでなく、エンベロープを持たない、生存性が比較的高いといわれているノロウイルス（ネコカリシウイルス）に対しても抗ウイルス機能を発現させることができる。
【００１６】
第４の形態は、第１または第２の形態において、組成物に対する抗菌剤の添加率を重量比で０．３％以上としたことを特徴とする。
【００１７】
この第４の形態によれば、抗菌剤の添加率を重量比で０．３％以上とすることにより、Ａ型インフルエンザウイルスおよびノロウイルスなどを含めた各ウイルスに対して抗ウイルス機能を発現させることができるとともに、抗菌剤の組成物内での安定性が向上して塗料などの量産仕様に適する形態とすることができる。
【００１８】
第５の形態は、第１〜第４の形態のいずれかにおいて、抗菌剤の粒子径は、組成物が被塗物に塗布されたときに抗菌剤以外の成分からなる塗膜の厚さ以下になるように構成されていることを特徴とする。
【００１９】
この第５の形態によれば、抗ウイルス機能を発現させることができるとともに、化粧シートのような薄い建材（被塗物）の表面に上塗りされる塗料に抗菌剤を添加しやすくなり、塗膜の表面粗さへの影響を抑えることができる。
【００２０】
第６の形態は、第１〜第４の形態のいずれかにおいて、抗菌剤の平均粒子径は、組成物が被塗物に塗布されたときに該抗菌剤以外の成分からなる塗膜の厚さの半分以下になるように構成されていることを特徴とする。
【００２１】
この第６の形態によれば、抗菌剤の平均粒子径を塗膜の厚さの半分以下の大きさにすることにより、第５の形態と同様、化粧シートのような薄い建材（被塗物）の表面に上塗りされる塗料に抗菌剤を添加しやすくなり、塗膜の表面粗さへの影響を抑えることができる。
【００２２】
第７の形態は、第１〜第６の形態のいずれかにおいて、抗菌剤を担持体とともに組成物に添加したことを特徴とする。
【００２３】
この第７の形態によれば、組成物を化学的に安定させた状態で、抗ウイルス機能を発現させることができる。
【発明の効果】
【００２４】
本発明による抗ウイルス用塗料組成物によると、汎用的な抗菌剤を利用して、抗ウイルス機能を発現させるようにすることができる。
【図面の簡単な説明】
【００２５】
【図１】図１は、表１の抗菌剤添加率と感染価との関係を示したグラフである。
【図２】図２は、表１の抗菌剤添加率とウイルス低減率との関係を示したグラフである。
【図３】図３は、表２の抗菌剤添加率と感染価との関係を示したグラフである。
【図４】図４は、表２の抗菌剤添加率とウイルス低減率との関係を示したグラフである。
【図５】図５は、表３の抗菌剤添加率と感染価との関係を示したグラフである。
【図６】図６は、表３の抗菌剤添加率とウイルス低減率との関係を示したグラフである。
【図７】図７は、表４の抗菌剤添加率と感染価との関係を示したグラフである。
【図８】図８は、表４の抗菌剤添加率とウイルス低減率との関係を示したグラフである。
【図９】図９は、表５の抗菌剤添加率と感染価との関係を示したグラフである。
【図１０】図１０は、表５の抗菌剤添加率とウイルス低減率との関係を示したグラフである。
【図１１】図１１は、表６の抗菌剤添加率と感染価との関係を示したグラフである。
【図１２】図１２は、表６の抗菌剤添加率とウイルス低減率との関係を示したグラフである。
【図１３】図１３は、表１０における抗菌剤の粒度分布を示したグラフである。
【発明を実施するための形態】
【００２６】
以下、本発明の実施形態を詳細に説明する。なお、以下の実施形態の説明は、本質的に例示に過ぎず、本発明、その適用物あるいはその用途を制限することを意図するものではない。
【００２７】
本発明の実施形態に係る抗ウイルス用塗料組成物としては、手摺り、ドアノブ、カウンタ、化粧シート等のような建材製品または家電製品などの基材（被塗物）表面に対して上塗りされる塗料やコーティング材などの組成物に汎用的な抗菌剤を一定量添加させたものである。本実施形態では、組成物としての塗料に汎用的な抗菌剤を一定量添加させたものについて詳細に説明する。
【００２８】
ここで、塗料としては、水性塗料、アミノアルキッド樹脂塗料、エポキシ樹脂塗料、紫外線硬化不飽和ポリエステル樹脂塗料、紫外線硬化ウレタンアクリレート樹脂塗料、ポリウレタン樹脂塗料、アクリルメラミン樹脂焼付塗料などが挙げられる。
【００２９】
また、本発明の実施形態に用いられる抗菌剤としては、銀化合物や亜鉛化合物を主成分とする無機系抗菌剤が適している。ここで、銀化合物を主成分とする無機系抗菌剤としては、例えば、銀系、銀−ゼオライト系、銀−リン酸ジルコニウム系、銀−リン酸カルシウム系、銀−カルシウムアパタイト系、銀−シリカゲル系、銀−ケイ酸カルシウム系、銀−ケイ酸アルミン酸マグネシウム系、銀−酸化チタン系、銀−チタン酸カリウム系、酸−シリカ系、銀−アルミナ系、銀−溶解性ガラス系、銀−チオサルファイト系などが挙げられる。このような抗菌剤は、塗料などの添加時における変色が少なく、耐熱性および耐候性に優れており、比較的安価で従前から汎用的に用いられている。なお、抗菌剤としては、無機系抗菌剤に限定されず、例えば有機系抗菌剤であってもよい。
【００３０】
このような抗菌剤の市販品として、銀化合物を主成分とする無機系抗菌剤としては、「Ｃ６−７３１Ｘ」（住化エンバイロメンタルサイエンス社製）、「ＡＪ１０Ｎ」（シナネン社製）、「ＩＭ１０Ｄ」（シナネン社製）などが挙げられる。ここで、「Ｃ６−７３１Ｘ」では、プラスチック、塗料、ゴム、その他材料に対して重量比で０．０１〜０．２％の上記抗菌剤を添加することにより、抗菌性を発現させることができる。また、亜鉛を主成分とする無機系抗菌剤としては、「ＢＭ−１０２ＶＴ」（富士ケミカル社製）、「ＫＤ−２１１」（ラサ工業社製）などが挙げられる。有機系抗菌剤としては、「パシフィックビームモールド」（エム・アイ・シー社製）、「ヴァイアブロック」（東洋紡社製）などが挙げられる。
【００３１】
次に、塗料に対する抗菌剤の添加率としては、重量比で０．１％以上であることが好ましい。言い換えると、塗料に対する抗菌剤の添加量は、上記「Ｃ６−７３１Ｘ」の下限添加量に相当する０．０１％（以下「抗菌性の下限添加量」という）の１０倍に相当する添加量以上であることが好ましい。この添加率（添加量）であれば、後述する実施例に示すように、少なくともＡ型インフルエンザウイルスのような、エンベロープを有して生存性が比較的低いといわれているウイルスに対して抗ウイルス機能を発現させることができる。
【００３２】
また、塗料に対する抗菌剤の添加率は、重量比で０．２％以上（すなわち抗菌性の下限添加量の２０倍に相当する添加量以上）であることが好ましい。添加率が０．２％以上であれば、後述する実施例に示すように、Ａ型インフルエンザウイルスのような生存性が比較的低いウイルスだけでなく、エンベロープを持たない、生存性が比較的高いといわれているノロウイルス（ネコカリシウイルス）に対しても抗ウイルス機能を発現させることができる。
【００３３】
さらに、抗菌剤の塗料内での安定性を考慮すると、塗料における量産仕様として、塗料に対する抗菌剤の添加率を重量比で０．３％以上（すなわち抗菌性の下限添加量の３０倍に相当する添加量以上）とすることが好ましい。より好ましくは、塗料に対する抗菌剤の添加率は重量比で０．４％以上（すなわち抗菌性の下限添加量の４０倍に相当する添加量以上）である。このように、塗料に対する抗菌剤の添加率を上げることにより、抗ウイルス機能を有利に発現させることができる。なお、湿熱試験後の塗料における塗膜外観が低下する場合があり得ることを考慮すると、塗料に対する抗菌剤の添加率は重量比で１．０％未満であることが好ましい。
【００３４】
また、例えば化粧シートのような薄い建材の表面に塗料組成物を上塗りする場合、一般的に化粧シートの厚みが概ね１０μｍ前後であることに鑑みると、塗料組成物が被塗物に塗布されたときの塗膜の厚さは、被塗物の厚みと同じかそれ以下になるように調整される。すなわち、塗料組成物が被塗物に塗布されたときの塗膜の厚さは、約１０μｍに調整されることになる。したがって、抗菌剤の粒子径は、塗料組成物が被塗物に塗布されたときに抗菌剤以外の成分からなる塗膜の厚さ以下になるように構成されていることが好ましい。具体的には、塗料に添加する抗菌剤の粒子径は７．０μｍ以下であることが好ましい。より好ましくは６．３μｍ以下であり、さらに好ましくは５．９μｍ以下である。このように、抗菌剤の粒子径が小さくなるように調整されることによって、抗ウイルス機能を発現させることができるとともに、化粧シートのような薄い建材（被塗物）の表面に上塗りされる塗料に抗菌剤を添加しやすくなり、塗膜の表面粗さへの影響を抑えることができる。さらに、この効果をより得やすくするために、抗菌剤の平均粒子径は、塗料組成物が被塗物に塗布されたときに抗菌剤以外の成分からなる塗膜の厚さの半分以下になるように構成されているのが好ましい。具体的には、抗菌剤の平均粒子径（ＪＩＳ  Ｚ  ８９０１：２００６「試験用粉体及び試験用粒子」で定義されている平均粒子径）が４．６μｍであるのが好ましい。
【００３５】
また、ゼオライト等の担持体に上記抗菌剤を染み込ませたものを塗料に添加してもよい。このような担持体に抗菌剤を染み込ませたものを用いた場合、担持体の成分によっては、熱や湿気によって乾燥後の塗膜に白化現象が生じやすくなる反面、塗料の組成物を化学的に安定させた状態で抗ウイルス機能を発現させることができる。
【００３６】
このように、本発明の実施形態では、塗料などの組成物に対して、比較的安価で汎用的な抗菌剤の添加量を増やすだけで抗ウイルス機能を発現させることができる。
【００３７】
また、本発明の実施形態に係る抗ウイルス用塗料組成物を例えば化粧シート表面に積層させたような場合では、化粧シートを連続的に作製するとき、抗菌仕様のシートと抗ウイルス仕様のシートとを作製するための塗装設備を変更せずに、あるいは設備内の機械類を洗浄せずにそのまま流用することができるという利点もある。
【００３８】
以上、本発明についての実施形態を説明したが、本発明は上述の実施形態のみに限定されず、発明の範囲内で種々の変更が可能である。
【実施例１】
【００３９】
以下に本発明に係る実施例を示す。この実施例では、所定の抗菌剤を塗料に添加した塗料をゴム集成材からなる基材表面に上塗りしたサンプルを用いて、Ａ型インフルエンザウイルスおよびノロウイルスの代替ウイルスであるネコカリシウイルスの２種類に対するウイルス低減率（すなわち抗ウイルス機能の発現率）を確認した。
【００４０】
ここで、本サンプルに使用した塗料としては、２液型ポリウレタン樹脂塗料を用いた。この塗料について、主剤１００部硬化剤２５部、シンナー７５部に対して抗菌剤の添加率が０．３ｗ％になるように調整した。抗菌剤としては、銀化合物を主成分とする「Ｃ６−７３１Ｘ」（住化エンバイロメンタルサイエンス社製）を用いた。
【００４１】
また、ウイルス低減率を判定するための試験方法としては、上述のサンプルに対して以下のようなウイルス低減性能試験を行った。
【００４２】
具体的には、ウイルス低減性能試験として、ＪＩＳ規格の「ＪＩＳ  Ｒ  １７０６」に示されているファインセラミックス−光触媒材料の抗ウイルス性試験方法を参考にした。すなわち、上記サンプル品を５ｃｍ角に切り出し、吸水を防止するために小口および裏面をアルミテープで被覆して試験サンプルとした。このサンプル品を保湿した滅菌シャーレに投入し、Ａ型インフルエンザウイルスまたはネコカリシウイルス液２００μＬを滴下し、４ｃｍ角のポリプロピレン製のフィルムで被覆して、室温にて２４時間反応させた。反応後、サンプルと接触したウイルス液をリン酸緩衝生理食塩水１０ｍｌで洗い出した。洗い出し液をＭＥＭ液体培地で１０倍階段希釈し、インフルエンザウイルス感染用のＭＤＣＫ細胞またはネコカリシウイルス感染用のＣＲＦＫ細胞に接種し、ＣＯ２インキュベータで３〜４日間培養した。培養開始後、顕微鏡にてウイルスによる感染を確認し、感染が止まった時点をエンドポイントとしてＴＣＩＤ５０法にて感染価を算出した。ウイルスの抑制効果は、ウイルス加工無しサンプルの感染価と抗ウイルス加工を施したサンプルの感染価を比較して算出した。なお、本サンプルにおける塗料の色柄としては、ＷＨ色（ホワイト系）とＭＫ色（ブラック系）を用いた。
【００４３】
以上のようなウイルス低減性能試験による結果の詳細を表１〜表６および図１〜図１２に示す。なお、表３および表６は、各ウイルスを対象とした感染価およびウイルス低減率におけるＭＫ色およびＷＨ色の各算出値の平均値を表したものである。
【００４４】
【表１】
2017025170.tif 000002
【００４５】
【表２】
2017025170.tif 000003
【００４６】
【表３】
2017025170.tif 000004
【００４７】
【表４】
2017025170.tif 000005
【００４８】
【表５】
2017025170.tif 000006
【００４９】
【表６】
2017025170.tif 000007
【００５０】
上記の表１〜表６の試験結果に基づき、抗菌剤の各添加率に対するＡ型インフルエンザウイルスおよびネコカリシウイルスの各ウイルス低減率の関係をまとめたものを表７に示す。
【００５１】
【表７】
2017025170.tif 000008
【００５２】
表７に示すとおり、塗料に対する抗菌剤の添加率が重量比で０．２％以上（すなわち抗菌性の下限添加量の２０倍に相当する添加量以上）であれば、Ａ型インフルエンザウイルスおよびネコカリシウイルスの両方に対して、ウイルス低減率９９％以上を確認することができた。すなわち、塗料に対する抗菌剤の添加率が０．２％以上であれば、抗ウイルス機能を発現させることがわかった。
【００５３】
一方、塗料に対する抗菌剤の添加率が重量比で０．１％（すなわち抗菌性の下限添加量の１０倍に相当する添加量）であると、Ａ型インフルエンザウイルスに対するウイルス低減率が９９％以上の発現を確認できた一方、ネコカリシウイルスに対するウイルス低減が見られなかった。すなわち、塗料に対する抗菌剤の添加率が重量比で０．２％を下回ると、Ａ型インフルエンザウイルスよりも生存率が高いネコカリシウイルスに対して、抗ウイルス機能が発現しないということがわかった。
【００５４】
次に、抗菌剤の添加率が重量比で０．３％である塗料において、各色に塗装したサンプルを用意して、ウイルス低減率における確認試験を行った。以下に、各色柄（ＷＨ色（ホワイト系）、ＭＬ色（ベージュ系）、ＭＴ色（茶系）、ＭＷ色（こげ茶系）、ＭＫ色（ブラック系）の計５色）に対するウイルス低減率の関係を表８に示す。なお、試験方法としては、上記ウイルス低減性能試験と同様である。
【００５５】
【表８】
2017025170.tif 000009
【００５６】
表８に示すとおり、抗菌剤の添加率が０．３％である塗料では、どの色柄であっても、インフルエンザウイルスおよびネコカリシウイルスの両方に対してウイルス低減率９９％以上の発現を確認することができた。すなわち、塗料に添加されている抗菌剤が抗ウイルス機能を発現しうる範囲の添加率であれば、塗料の色柄に関わらず、抗ウイルス機能が発現することがわかった。
【実施例２】
【００５７】
次に、実施例１で用いた塗料（主剤１００部硬化剤２５部、シンナー７５部に対して抗菌剤の添加率が０．３ｗ％になるように調整した２液型ポリウレタン樹脂塗料）および抗菌剤（Ｃ６−７３１Ｘ）に関し、この塗料に対する抗菌剤の添加率が重量比で０．３％の抗ウイルス用塗料について、その抗菌剤における粒子径および粒子数を測定した。
【００５８】
具体的には、通常仕様のカウンタテーブル（静電なし）、通常仕様のカウンタテーブル（静電あり）、および耐水仕様のカウンタテーブルの３種類のカウンタテーブルをそれぞれ５枚ずつ用意し、それらのカウンタテーブル表面に上記抗ウイルス用塗料を塗布して、各カウンタテーブル表面の塗膜を２００倍の倍率によるマイクロハイスコープで観察することにより、観察視野にて確認することができる抗菌剤の粒子径および粒子数を測定した。なお、通常仕様のカウンタテーブル（静電なし）および耐水仕様のカウンタテーブルにおける抗ウイルス用塗料の塗布回数は１往復半とし、通常仕様のカウンタテーブル（静電あり）における抗ウイルス用塗料の塗布回数は１往復とした。以下、塗料に添加した抗菌剤の粒子数［個／ｍｍ２］および粒子径［μｍ］に関する測定結果を表９に示す。なお、表９に示す粒子径の値は、各種カウンタテーブルの塗膜表面を測定した測定母数（７２個）に基づいて算術的に得られた平均値を示すものである。
【００５９】
【表９】
2017025170.tif 000010
【００６０】
表９に示すように、抗菌剤の粒子数に関しては、２００〜４００個／ｍｍ２程度の粒子数を確認することができた。また、通常仕様のカウンタテーブル（静電なし）では抗菌剤の粒子径（平均値）が６．３μｍであり、通常仕様のカウンタテーブル（静電あり）では抗菌剤の粒子径（平均値）が５．９μｍであり、耐水仕様のカウンタテーブルでは抗菌剤の粒子径（平均値）が７．０μｍであった。そして、これら３種のカウンタテーブルに塗布された抗ウイルス用塗料における抗菌剤の粒子径の平均値は６．４μｍであった。
【００６１】
このように、塗料組成物に添加する抗菌剤の粒子径が７．０μｍ以下であれば、抗ウイルス機能を発現させることができることがわかった。そして、抗菌剤の粒子径が小さくなるように調整することによって、化粧シートのような薄い建材（被塗物）の表面に上塗りされる塗料に抗菌剤を添加しやすくやすくなり、塗膜の表面粗さへの影響を抑えることができる。
【実施例３】
【００６２】
次に、実施例１で用いた抗菌剤における粒度分布および平均粒子径の測定を行った。具体的には、粉体の状態における上記Ｃ６−７３１Ｘからなる抗菌剤の粒度分布および平均粒子径をレーザ回折式粒度分布測定装置により測定した。ここで、上記レーザ回折式粒度分布測定装置により測定される抗菌剤の平均粒子径は、ＪＩＳ  Ｚ  ８９０１：２００６「試験用粉体及び試験用粒子」で定義されている「光学顕微鏡法又は透過形電子顕微鏡によって撮影した粒子の直径の算術平均値」である。以下、この測定結果を表１０および図１３に示す。また、表９の結果から導き出された標準偏差および平均粒子径の値を表１１に示す。
【００６３】
【表１０】
2017025170.tif 000011
【００６４】
【表１１】
2017025170.tif 000012
【００６５】
表１１に示すように、本測定において、標準偏差は０．３０７であり、抗菌剤の平均粒子径は約４．６μｍであった。すなわち、この実施例で用いた抗菌剤の平均粒子径は、塗料組成物が一般的な厚みが概ね１０μｍ前後である化粧シートのような薄い建材（被塗物）の表面に塗布されたときに、この抗菌剤以外の成分からなる塗膜の厚さ（約１０μｍ）の半分以下になっていることがわかった。
【産業上の利用可能性】
【００６６】
本発明は、建材などに塗布される抗ウイルス用塗料組成物として産業上の利用が可能である。
【図１】
2017025170.tif 000013
【図２】
2017025170.tif 000014
【図３】
2017025170.tif 000015
【図４】
2017025170.tif 000016
【図５】
2017025170.tif 000017
【図６】
2017025170.tif 000018
【図７】
2017025170.tif 000019
【図８】
2017025170.tif 000020
【図９】
2017025170.tif 000021
【図１０】
2017025170.tif 000022
【図１１】
2017025170.tif 000023
【図１２】
2017025170.tif 000024
【図１３】
2017025170.tif 000025